Brevet FR2753198A1 — publié le 19980313

COMPOSITIONS DE REVÊTEMENT POLYMÉRISABLES PAR LA LUMIÈRE ULTRAVIOLETTE OU VISIBLE La présente invention porte sur des compositions de revêtement polymérisables par la lumière ultraviolette ou visible, comprenant au moins un composé (A) contenant des doubles liaisons oléfiniques appauvries en électrons et au moins un composé (B) contenant des doubles liaisons oléf iniques enrichies en électrons. Les maléimides sont des monomères intéressants en tant que composés à doubles liaisons appauvries en électrons dans des compositions de revêtement polymérisables par rayonnement, mettant en jeu à la fois des composés de ce type et des composés à doubles liaisons enrichies en électrons. Les maléimides sont d'autant plus intéressants dans ce type de composition qu'ils permettent, si par ailleurs on choisit convenablement les composés à doubles liaisons enrichies en électrons, de se passer d'un photoinitiateur, comme décrit dans US-A-5 446 073. Cependant, la synthèse des maléimides est toujours difficile, ce qui rend ces composés coûteux, et, en conséquence, ce qui rend coûteuses les compositions dans lesquelles ils entrent. Les maléimides disponibles de façon courante sur le marché (ceux dont la synthèse est la moins coûteuse) sont les maléimides N-substitués par des groupements aromatiques. De tels maléimides ne sont guère solubles, ce qui empêche de les utiliser dans un certain nombre de cas. De plus, les groupements aromatiques diminuent le caractère attracteur des maléimides qui les comportent, et absorbent une partie de la lumière ultraviolette. Par ailleurs, d'une façon générale, dans les compositions polymérisées, les maléimides monomères risquent, s'ils ne sont pas complètement polymérisés, de conduire à des problèmes de migration. Etant à la recherche de nouveaux maléimides qui ne présentent pas l'ensemble des inconvénients qui viennent d'être indiqués, les Sociétés Déposantes ont découvert une nouvelle classe de composés de type (A) qui consistent en des polymères fonctionnalisés par des groupements maléimide, et qui offrent de nombreuses possibilités pour satisfaire aux exigences spécifiques des applications telles que le revêtement des fibres optiques, le revêtement de substrats tels que le bois, le papier, le métal, le plastique, le verre qui requièrent des propriétés d'adhésion, de dureté, de flexibilité, d'élasticité, de résistance à l'abrasion, de résistance aux solvants, de tenue extérieure, ceci grâce à la très grande flexibilité et à la versatilité du procédé de synthèse qui donne accès à une très large gamme de composés et qui permet de moduler la nature et la structure des chaînes polymères en fonction des propriétés désirées. D'autre part, cette nouvelle classe de composés (A) inclut les maléimides aliphatiques, jusqu'ici difficilement accessibles, qui sont particulièrement intéressants dans des compositions de revêtement polymérisables par rayonnement mettant en jeu à la fois des composés à doubles liaisons appauvries en électrons et des composés à doubles liaisons enrichies en électrons. Ainsi, on a découvert que, de façon surprenante, la réactivité d'une formulation dont le composé (A) est un polymère fonctionnalisé par des groupements maléimides tel que défini ci-après est jusqu'à 10 fois plus importante que celle d'une même formulation dont le composé (A) est un polymère similaire au précédent mais non fonctionnalisé par des groupements maléimides, et jusqu'à 6 fois supérieure à celle du même polymère non fonctionnalisé en mélange avec un maléimide monomère disponible commercialement. Autrement dit, un revêtement de la nouvelle formulation conduit à un film non-collant en un laps de temps jusqu'à 10 fois plus court qu'avec ces formulations de référence. La présente invention a donc d'abord pour objet une composition polymérisable telle que définie ci-dessus, caractérisée par le fait que le ou les composés (A) sont choisis parmi les polymères fonctionnalisés par des groupements maléimide, consistant en les produits de réaction d'au moins un anhydride maléique de formule (I) dans laquelle R1 et R2 représentent chacun indépendamment H, alkyle en C1-C12, tel que méthyle, ou halogène, tel que chlore, d'au moins un composé (II) comportant au moins une fonction -NH2 et au moins une autre fonction choisie parmi -OH, -NH2, -NH-, -COOH et -COOR3, R3 représentant un reste alkyle en C1-C5, et d'au moins un composé (III) choisi parmi les polyols, les époxy mono- ou polyfonctionnels, les polyisocyanates et les polyamines le composé (II) ayant d'abord réagi avec l'anhydride maléique (I) pour ouvrir les cycles anhydride maléique, entre autres pour former des fonctions acide maléamique par ouverture de ces cycles anhydride maléique par la fonction amine primaire du composé (II), lesdites fonctions acide maléamique ayant été ensuite au moins partiellement refermées par chauffage en cycles maléimide les maléimides ainsi formés ayant réagi avec le ou les composés (III) et/ou avec (IV) au moins un polyacide et/ou un anhydride cyclique, ajouté au milieu réactionnel après ouverture de (I) par (II), et la chaîne dudit polymère ayant été formée par des réactions de polycondensation et/ou de polyaddition ayant mis en jeu le ou les composés (III) et le ou les composés (IV) ajoutés, et/ou dans le cas où il serait resté de l'anhydride maléique (I) en excès après ouverture de (I) par (II), ledit excès d'anhydride maléique (I), et les produits non cyclisés précités étant également entrés dans la composition de la chaîne ; les composés (III) mis en jeu étant par ailleurs choisis parmi dans le cas où ils sont susceptibles de réagir avec un anhydride (IV) et/ou avec l'excès d'anhydride (I) - au moins un polyol et/ou au moins un époxy mono ou polyfonctionnel et/ou au moins une polyamine, et, le cas échéant, au moins un polyisocyanate dans le cas où ils sont susceptibles de réagir avec un diacide (1V) - au moins un polyol et/ou au moins un époxy mono ou polyfonctionnel et/ou au moins une polyamine et, le cas échéant, au moins un polyisocyanate ou - au moins un polyisocyanate ; et dans le cas où le composé (II) comporte une fonction -COOR3 - au moins un polyol. De préférence, l'anhydride de formule (I) est l'anhydride maléique. Les composés (II) sont notamment choisis parmi les composés des formules H2N-A-OH, H2N-A-COOH, H2N-A-COOR3 et H2N-A-NH2, dans lesquelles A représente un reste alkylène, linéaire, ramifié ou cyclique, ou un reste arylène, ces restes pouvant être interrompus par des atomes d'oxygène ou de soufre, ou par des groupements -NR4-, R4 représentant hydrogène ou alkyle. A titre d'exemples de ces composés (II), on peut citer - les amînoalcools, tels que l'éthanolamine, la propanolamine, 1' isopropanolamine, le 2-(2-aminoéthoxy)-éthanol, la N-(2-aminoéthyl)éthanolamine ; - les aminoacides, tels que la valine, l'acide p-amino benzoïque, l'alanine, l'acide 2-aminohexanoique, l'acide 6-aminohexanoïque, 1' acide 7 -aminoheptanoique, l'acide 2-aminoisobutyrique - les esters méthyliques ou éthyliques des aminoacides ci-dessus - les diamines, telles que l'éthylènediamine, la 2-méthyl-1,5-pentaméthylènediamine, 1' hexaméthylène- diamine, la 2,2,4- et/ou 2,4,4-triméthylhexaméthylène diamine, la dodécaméthylènediamine, la 5-méthyl nonaméthylènediamine, la décaméthylènediamine, l'isophoronediamine, le bis (4-aminocyclohexyl) méthane, le bis(3-méthyl-4-aminocyclohexyl)méthane, le bis (3- méthyl-4-amino-5-éthylcyclohexyl)méthane, le 1,2-bis(4 aminocyclohexyl)éthane, le 2,2'-bis(4-amino cyclohexyl)propane, le 2,2'-bis(3-méthyl-4-amino cyclohexyl) propane, la 4,7-dioxadécane-l,l0-diamine, la 4,9-dioxadodécane-l,12-diamine, la 4,7,10-trioxa tridécane-1,13-diamine ; et - les di- ou triamines polyoxyéthylénées et/ou polyoxypropylénées commercialisées sous la dénomination de Jeffamine&commat;. On peut également citer des composés (II) trifonctionnels tels que la L-sérine, l'acide 3-hydroxy 4-amino benzoïque et l'acide 3-amino 4-hydroxy benzoïque et d'autres triamines telles que la N-(2-aminoéthyl)-1,2éthanediamine et la N- (3-aminopropyl) -1, 3-propanediamine. Les polyols (III) utilisés sont, de préférence, des diols ou des triols, des polyols de fonctionnalité supérieure (pentaérythritol par exemple) pouvant cependant être présents en petites quantités. Comme diols ou triols, on peut citer le propylène glycol, le dipropylène glycol, le diéthylène glycol, l'éthylène glycol, le 1,3-butanediol, le 1,4-butanediol, le néopentyl glycol, le triéthylène glycol, le tripropylène glycol, le butylène glycol, le glycérol, le triméthylol propane, le 1,6-hexanediol, le 1,4-cyclohexane diol, le 1,4-cyclohexanediméthanol, le 2-méthyl-1,3-propanediol, le 2-butyl-2-éthyl-1,3-propane diol, le 1,2-bis (hydroxy-éthyl)cyclohexane, la 4'-(2 hydroxyéthoxy)-2,2-diméthyl-2-hydroxyacétophénone, le 2,2-diméthyl-3-hydroxypropyl-2,2-diméthyl-3- hydroxypropionate, le dibromonéopentylglycol. Des monoalcools peuvent éventuellement être ajoutés en petites quantités. Les composés époxy (III) sont généralement des mono- et diépoxy parmi lesquels on peut citer l'épichlorhydrine, le 7-oxabicyclo[4.1.0]heptane, le 3,4-époxycyclohexylméthyl 3,4-époxycyclohexane carboxylate, le diglycidyl éther de bisphénol A, le 1,2-époxyhexadécane, le 3,3,3-trichloropropylène oxyde et l'allyl glycidyl éther. Les polyisocyanates (III) sont surtout des diisocyanates, tels que le 4,4'-diphénylméthane diisocyanate, le triméthylhexaméthylène diisocyanate, le toluène diisocyanate, l'isophoronediisocyanate, le tétraméthylène diisocyanate, le pentaméthylène diisocyanate, 1 e 4,4'-dicyclohexylméthane diisocyanate, le 2,2,4-triméthylhexaméthylène-1,6-diisocyanate, le triphénylméthane-4,4',4"-triisocyanate, le polyméthylène polyphénylisocyanate, le m-phénylène diisocyanate, le p-phénylène diisocyanate, le l,5-naphtalène diisocyanate, le naphtalène-1,4-diisocyanate, le diphénylène-4,4'diisocyanate, le 3,3' -bi-tolylène-4,4' -diisocyanate, le 1,4cyclohexylène diméthylène diisocyanate, le xylylène-1,4- diisocyanate, le xylylène-1,3-diisocyanate, le cyclohexyl1, 4-diisocyanate et le 3,3' -diméthyldiphénylméthane-4, 4' - diisocyanate. Les polyamines (III) sont, de préférence, des diamines, telles que l'éthylène diamine, la 2-méthyl-1,5pentaméthylène diamine, la triméthylhexane-1,6-diamine, l'hexaméthylènediamine, la 2,2,4- et/ou 2,4,4-triméthylhexaméthylènediamine, la dodécaméthylènediamine, la triméthylhexaméthylènediamine, la 5-méthylnonaméthylène-diamine, la décaméthylènediamine, 1' isophoronediamine, le bis (4-aminocyclohexyl) méthane, le bis(3-méthyl-4-aminocyclohexyl)méthane, le bis(3-méthyl-4amino-5-éthylcyclohexyl)-méthane, le 1,2-bis(4 aminocyclohexyl) éthane, le 2,2' -bis (4- aminocyclohexyl) propane et le 2,2'-bis(3-méthyl-4aminocyclohexyl) propane. Comme exemples de polyacides (IV), on peut citer principalement les diacides, tels que les acides maléique, fumarique, chloromaléique, citraconique, métaconique, itaconique, tétraconique, orthophtalique, isophtalique, téréphtalique, succinique, méthylsuccinique, adipique, sébacique, tétrabromophtalique, tétrachlorophtalique, glutarique, pimélique ou similaires. Les anhydrides cycliques (IV) mis en oeuvre, insaturés ou saturés, peuvent être choisis parmi l'anhydride maléique, l'anhydride succinique, l'anhydride phtalique, 1' anhydride trimellitique, 1' anhydride tétrahydrophtalique, l'anhydride hexahydrophtalique, les anhydrides chlorés tels que l'anhydride chlorendique, l'anhydride tétrachlorophtalique et l'anhydride tétrabromophtalique, l'anhydride méthyltétrahydrophtalique, 1' anhydride nadique, 1' anhydride méthyl nadique, l'anhydride itaconique, l'anhydride citraconique, et l'anhydride glutarique. On cite plus particulièrement l'anhydride maléique ou l'anhydride succinique. Un anhydride comportant un fragment photoinitiateur, tel que le dianhydride de l'acide 3,3' ,4,-4' -benzophénonetétracarboxylique peut être utilisé dans certaines applications. Les polymères (A) ont une masse moléculaire moyenne en nombre (Mn) généralement comprise entre 350 et 5000, notamment entre 500 et 3000 (mesurée par GPC, étalonnage avec le polystyrène) ; par ailleurs, ils comportent généralement 0,02 à 5 fonctions maléimide, notamment 0,2 à 2 fonctions maléimide, par kg de polymère (masse). Pour préparer les polymères (A) fonctionnalisés par des groupements maléimide, on peut faire réagir au moins un composé (I), au moins un composé (II) et au moins un composé (III), lesdits composés (I), (II) et (III) étant tels que définis ci-dessus, dans des conditions permettant au composé (II) de réagir d'abord avec l'anhydride maléique (I) pour ouvrir les cycles anhydride maléique, entre autres pour former des fonctions acide maléamique par ouverture de ces cycles anhydride maléique par la fonction amine primaire du composé (II), puis pour refermer au moins partiellement lesdites fonctions acide maléamique en cycles maléimide, par chauffage, les maléimides ainsi formés réagissant avec le ou les composés (III) et/ou avec (IV) au moins un polyacide et/ou un anhydride cyclique, ajouté au milieu réactionnel après ouverture de (I) par (II), et la chaîne dudit polymère étant formée par des réactions de polycondensation et/ou de polyaddition mettant en jeu le ou les composés (III) et le ou les composés (IV) ajoutés et/ou, dans le cas où il resterait de l'anhydride maléique en excès après ouverture de (I) par (II), ledit excès d'anhydride maléique (I), les produits non cyclisés entrant également dans la composition de la chaîne. (A) Conformément à un premier mode de réalisation de ce procédé, - dans une première étape, on fait réagir en milieu solvant polaire au moins un anhydride maléique (I) avec au moins un composé (Il), pour ouvrir les cycles anhydride - dans une deuxième étape, on conduit une réaction de cyclisation, par chauffage du milieu réactionnel issu de la première étape, le cas échéant en présence d'au moins un anhydride cyclique (IV), ladite cyclisation refermant au moins partiellement les cycles anhydride maléique ouverts à l'étape précédente pour donner un produit de cyclisation au moins partielle comportant, si l'on a opéré en l'absence d'anhydride cyclique (IV), des maléimides N-substitués par des groupements fonctionnalisés, selon le(s) composé(s) (II) utilisé(s), par -OH ou -COOH ou -COOR3 ou -NH2 ou -NH-, ou bien, si l'on a opéré en présence d'anhydride cyclique (il), des maléimides N-substitués par des groupements fonctionnalisés par -COOH ou -COOR3 avec formation du diacide correspondant audit anhydride cyclique (IV), le cas échéant en mélange avec l'excès d'anhydride (IV) n'ayant pas réagi ; et - dans une troisième étape, on engage ledit produit de cyclisation au moins partielle dans une réaction de polycondensation et/ou de polyaddition avec au moins un composé (III) tel que défini ci-dessus. (Al) A la première étape, les cycles anhydride maléique sont ouverts par au moins une partie des fonctions -NH2, -NH- ou OH du ou des composés (II), l'ouverture par les fonctions -NH2 conduisant à des fonctions acide maléamique: Suivant le type de composé (II) utilisé, on peut obtenir l'ouverture d'un ou plusieurs cycles anhydride maléique par ledit composé (II). Les fonctions COOH ou COOR3 de (I I), le cas échéant présentes, restent libres. Cette première étape est généralement conduite à une température de 0 à 80 C, notamment de O à 20 C, pendant un laps de temps de 1 à 10 heures, notamment de 1 à 3 heures, dans un solvant polaire, tel que l'acétone, l'éthanol, le chloroforme, le dichlorométhane, le tétrahydrofuranne, la cyclohexanone, le dioxanne, la méthyléthylcétone et l'acétate d'éthyle. La stoechiométrie pour cette réaction n'est pas critique. On peut cependant indiquer que l'on peut préférer une stoechiométrie correspondant à un rapport molaire (I)/(II) supérieur ou égal à 1. On peut aussi opérer avec une stoechiométrie correspondant à une fonction anhydride maléique pour chaque fonction NH2, OH ou NH des composés (Il). Lorsque l'on introduit l'anhydride maléique (I) en excès, l'anhydride maléique non consommé à cette étape est alors engagé à la troisième étape. (Dans ce cas, si l'on ne rajoute pas d'anhydride cyclique (IV) à la deuxième étape, la deuxième étape s'effectue en poursuivant le chauffage et la troisième étape toujours en poursuivant le chauffage et, le cas échéant après évaporation du solvant, en ajoutant le composé (III), par exemple un polyol ; ce dernier pourrait cependant, conformément à une variante, être ajouté dès le départ). (A2) Avant de démarrer la deuxième étape (cyclisation au moins partielle), sauf si l'on garde le même solvant, on élimine généralement par évaporation le solvant polaire de la première étape, ce dernier pouvant être avantageusement recyclé. Ladite cyclisation est avantageusement conduite en présence d'au moins un catalyseur de cyclisation, lequel est généralement choisi parmi les sels de métaux tels que le nitrate, le chlorure, le bromure, le sulfate et l'acétate de magnésium, le nitrate, le chlorure, le bromure et l'acétate de lithium, le nitrate, le chlorure et l'acétate de manganèse (II), le nitrate, le chlorure, le bromure, le sulfate et l'acétate de cobalt (II), ainsi que les sels de zinc de l'acide maléamique. Dans le cas où la deuxième étape est conduite en présence de l'anhydride cyclique [(IV) et/ou un excès de (I)], on opère généralement à une température de 40 à 160'C, notamment de 80 à 120 C, pendant un laps de temps de 0,5 à 10 heures, notamment de 1 à 6 heures, dans un solvant aprotique, tel que le toluène et le xylène. On peut également travailler en l'absence de solvant, l'excès d'anhydride pouvant être considéré comme servant de solvant. Dans le cas où la deuxième étape est conduite en l'absence d'anhydride, on opère généralement à une température de 40 à 160"C, notamment de 80 à 110il, pendant un laps de temps de 0,5 à 10 heures, notamment de 3 à 7 heures, dans un solvant de l'acide amique obtenu à la première étape. On peut citer l'éthanol et le méthanol. Le solvant qui serait utilisé à cette étape est ensuite généralement évaporé et peut également être avantageusement recyclé. (A3) Les réactions de polycondensation et/ou de polyaddition de la troisième étape sont des réactions classiques bien connues de l'homme du métier. (A3-1) Dans le cas d'une réaction avec au moins un polyol et/ou un époxy et/ou une polyamine et, le cas échéant avec (IV) au moins un polyacide ou un anhydride, cette troisième étape peut être conduite à une température de 150 à 250'C, le cas échéant en présence d'au moins un catalyseur d'estérification, tel que, par exemple, le titanate de tétrabutyle, le zirconate de tétrabutyle, le naphténate de zirconium, des mélanges d'oxalate d'étain et d'acétate de sodium, le chlorure stanneux, le chlorure stannique, l'oxyde de dibutylétain et l'hydroxyde de tributylétain, et, le cas échéant, en présence d'au moins un inhibiteur de polymérisation radicalaire, tel que l'hydroquinone et ses dérivés, tels que l'éther monométhylique de l'hydroquinone, la triméthyl-hydroquinone, la quinone et ses dérivés, tels que la toluhydroquinone, la monohydroquinone de tertiobutyle, le paratertiobutylcatéchol, la phénothiazine, les N,N-dialkylhydroxyamines, le nitrobenzène, le ditertiobutylcatéchol, la p-phénolaniline, le di- (2- éthylhexyl)-octylphényl phosphite, le 2, 5ditertiobutyl-4-hydroxytoluène, le naphténate de cuivre, le bleu de méthylène et leurs mélanges. Habituellement, le catalyseur ou le mélange de catalyseurs est présent à raison de 0,01 à 0,2W environ en poids du mélange réactionnel, et l'inhibiteur ou le mélange d'inhibiteurs est présent à raison de 0,01 à 0,2t environ en poids du mélange réactionnel. Le début de la réaction est généralement effectué à la pression atmosphérique, la fin étant conduite le cas échéant sous pression réduite. (A3-2) Dans le cas d'une réaction avec un polyisocyanate et, le cas échéant, avec au moins un polyacide et/ou un polyol et/ou un époxy et/ou une polyamine, un anhydride pouvant être présent si un polyol est également présent cette troisième étape peut être conduite à une température de 20 à 200 C, la réaction d'addition du polyacide avec le polyisocyanate pouvant être réalisée en présence d'un catalyseur, tel que la triéthylamine, la benzyldiméthylamine, le 1,4-diazabicyclo[2,2.2]octane, le cyanure de potassium ou de sodium, la réaction d'addition du polyol ou de la polyamine avec le polyisocyanate pouvant être réalisée en présence d'un catalyseur, tel que la triéthylamine, le naphténate de cobalt, le chlorure stanneux, le chlorure stannique, l'hydroxyde de tributylétain, l'oxyde de dibutylétain, le dilaurate de dibutylétain, le tétrabutylétain. Dans le cas où la deuxième étape est conduite en présence d'anhydride [(IV) ou excès de (I)], on peut à la troisième étape ajouter un polyisocyanate et un polyol ou un époxy et/ou une polyamine, avec éventuellement un polyacide (IV) ; dans le cas où la deuxième étape est conduite en l'absence d'anhydride, on peut à la troisième étape ajouter soit un polyisocyanate seul, soit un polyisocyanate et un polyol et/ou une polyamine et/ou un polyacide. S'il y a des réactions d'estérification (acide + alcool) ou d'amidification (acide + amine) et des réactions d'addition, les réactions d'estérification et/ou d'amidification sont effectuées d'abord entre 150 et 250il/ puis les réactions d'addition (isocyanate + alcool ou acide ou amine), à des températures inférieures à 150"C. Par ailleurs, dans une étape préliminaire, on peut protéger la double liaison de l'anhydride (I) par reaction avec un agent protecteur, tel que le ruranne ou le cyclopentadiène, la déprotection ayant lieu à partir de la deuxième étape sous l'action de la chaleur. Ce procédé (A) est donc un procédé "one-pot", ne nécessitant pas d'isoler les produits réactionnels après chaque étape, la seule mesure à prendre le cas échéant après les première et seconde étapes étant l'évaporation du solvant. (B) Conformément à un second mode de réalisation de ce procédé, également "one-pot" et avantageusement sans aucun solvant, on fait réagir au moins un composé (I), au moins un composé (II) et au moins un polyol et/ou un époxy et/ou une polyamine (III), et, le cas échéant, au moins un polyacide et/ou un anhydride cyclique (IV) en portant le mélange de ces composés à une température de 180 à 200 C, en éliminant le cas échéant l'eau de condensation, le composé (I) étant introduit de préférence en excès stoechiométrique par rapport au composé (II), le ou les composés (III) et le cas échéant le ou les polyacides et/ou anhydrides (IV) étant introduits en même temps que les composés (I) et (II) ou à un stade ultérieur. Le mélange peut être porté à la température précitée soit directement, soit progressivement ou par paliers. Si un polyisocyanate est mis en oeuvre également dans un procédé "one-pot" sans solvant, on peut ajouter un polyacide (IV) et un polyisocyanate (III) et éventuellement un polyol et/ou une polyamine au mélange des composés (I) et (II) sans solvant, le cas échéant après que (I) et (II) aient réagi, et conduire la réaction entre 40 et 160oC, le composé (I) étant introduit de préférence en excès stoechiométrique par rapport au composé (II). On peut également ajouter audit mélange (I) + (II) sans solvant un polyol et/ou un époxy et/ou une polyamine (III) en excès par rapport au composé (I) s'il reste du composé (I) libre et à du polyacide (IV) qu'on ajoute au besoin, et conduire la réaction d'estérification entre 150 et 250 C, puis porter le mélange à une température inférieure à 150 C, ajouter du polyisocyanate (III) et conduire la réaction alcool/isocyanate à cette température. La composition selon l'invention peut facultativement comprendre également au moins un composé (A') choisi parmi les maléimides N-substitués, de formule dans laquelle R est un radical alkyle, arylaîkyle, aryle ou alkylaryle, ayant notamment de 1 à 12 atomes de carbone. Des exemples de ces maléimides sont le N-éthylmaléimide, le N-isopropylmaléimide, le N-n-butylmaléimide, le N-isobutylmaléimide, le N-tert. -butylmaléimide, le N-n-octylmaléimide, le N-cyclohexylmaléimide, le N-benzylmaléimide, et le N-phénylmaléimide. Le ou les composés (B) entrant dans la composition selon l'invention sont avantageusement choisis parmi - les composés représentés par la formule (V) dans laquelle - R5, R6 et R7 représentent chacun indépendamment hydrogène ou un groupe aliphatique, de préférence un 12' que méthyle, un groupe alkyle en C1-C tel éthyle et propyle ; et - R8 représente un reste aliphatique ou un reste aromatique, éventuellement substitué par exemple par OH, - les composés représentés par la formule (VI) dans laquelle - R9, R10 et R11 représentent chacun indépendamment hydrogène ou un groupe aliphatique, de préférence un groupe alkyle en C1-C12, tel que méthyle, éthyle et propyle ; et - R12 est un reste n-valent d'un polyol organique ; - n est un entier de 2 à 6 - la N-vinyl pyrrolidone, le N-vinyl imidazole, la 2-vinyl pyridine, le N-vinylcarbazole, le N-vinyl caprolactame, le para-méthoxystyrène, l'isoeugénol, le 4 -propénylanisole, le 4 -vinylbutoxy carbonate de monobutyle, le 4-propényl butoxycarbonate de monobutyle, le N-vinyl-formamide et ses dérivés. Comme composés de formule (V) préférés, on peut citer les vinyl éthers monofonctionnels, en particulier le méthyl vinyl éther, l'éthyl vinyl éther, le butyl vinyl éther, l'isobutyl vinyl éther, l'octadécyl vinyl éther, le 4-hydroxybutyl vinyl éther, le dodécyl vinyl éther. Comme composés de formule (VI) préférés, on peut citer les vinyl éthers polyfonctionnels, en particulier ceux obtenus d'une manière connue à partir d'un diol organique di-, tri- ou tétra-fonctionnel, d'acétylène et d'un catalyseur basique sous haute pression. En particulier, on peut mentionner le triéthylène glycol divinyl éther, le tripropylène glycol divinyl éther, le diéthylène glycol divinyl éther, le 1,4-butanediol divinyl éther, le tétraéthylène glycol divinyl éther, le cyclohexanediméthanol divinyléther, le bis (4-vinyloxybutyl) succinate, le bis (4- vinyloxyméthylcyclohexylméthyl)glutarate, le 1,3-benzènedicarboxylique acide, bis[4-(éthényloxy)butyl]ester. Le rapport du nombre de doubles liaisons du ou des composés riches en électrons (B) sur le nombre de doubles liaisons du ou des composés appauvris en électrons (A) et le cas échéant (A') est généralement compris entre 1:5 et 5:1, préférentiellement entre 0,8:1 et 1 :0,8. Comme indiqué, le choix des composés (A) de l'invention permet de se passer complètement de l'emploi des photoinitiateurs et photosensibilisateurs traditionnels. La composition selon l'invention peut en outre comprendre au moins Comme solvant ou diluant non réactif, on peut citer l'acétate d'éthyle, l'acétate de butyle, le méthoxypropanol, l'isopropanol, la méthyl éthyl cétone, 1' acétone. Les pigments sont notamment le bleu de phtalocyanine et le dioxyde de titane. On peut également placer la composition sous la forme d'une émulsion dans l'eau ou d'une dispersion dans l'eau. La présente invention porte également sur un procédé de revêtement comprenant l'application sur un substrat d'un film d'une composition polymérisable par la lumière ultraviolette ou visible telle que définie ci-dessus et le durcissement de ladite composition jusqu'à un état non poisseux par exposition dudit film à la lumière ultraviolette ou visible. Les compositions de revêtement selon l'invention peuvent être appliquées sur les substrats les plus divers bois, papier, panneaux d'agglomérés, panneaux de particules, métaux, métaux revêtus d'un primaire, verre, matières plastiques, matières plastiques métallisées. L'application du film de composition sur le substrat peut être effectuée par immersion, pulvérisation, revêtement au rouleau, machine à rideau, etc. Lorsque la composition de revêtement est destinée à être durcie par la lumière ultraviolette, on utilise n'importe quelle source appropriée qui émet une lumière ultraviolette ayant une longueur d'onde de 180-400 nm, telle que arcs de mercure, arcs de carbone, lampes à mercure basse pression ou moyenne pression ou haute pression, arcs à plasma à écoulement rotationnel et diodes électroluminescentes à lumière ultraviolette. Les puissances de ces lampes à longs tubes est de l'ordre de 80-240 watts par cm de longueur de tube. Généralement, on fait se déplacer le substrat revêtu d'un film mince de la composition au-dessous d'une ou plusieurs des lampes précitées, à une vitesse comprise entre 1 et 300 mètres par minute. Des lampes appropriées pour conduire cette polymérisation sans promoteur de photodurcissement sont, par exemple, les lampes F300 Bulb D ou H, F450 Bulb D, F600 Bulb D ou H ou Excimer, commercialisées par la Société FUSION. La présente invention porte également sur un substrat revêtu par un film durci obtenu par durcissement d'une composition polymérisable par la lumière ultraviolette telle que définie ci-dessus. Les exemples suivants illustrent la présente invention sans toutefois en limiter la portée. Exemple de synthèse 1 A une solution refroidie à 5 C d'anhydride maléique (1 mole) dans l'acétone (200 mi), on ajoute lentement 1 mole d'isopropanolamine. Après avoir agité le mélange pendant 2 h à température ambiante, on évapore l'acétone. On ajoute alors 600 ml de toluène et 4 moles d'anhydride maléique. On porte au reflux (110ex) pendant 4 h, puis on évapore le toluène. A 30 g du mélange obtenu, on ajoute 14,7 g de propylèneglycol, 200 ppm d'hydroquinone et 15 ppm de naphténate de cuivre. On chauffe dans un premier temps à 160ex, puis à 200 C, en éliminant l'eau de condensation, la fin de la réaction étant réalisée sous pression réduite. La réaction est arrêtée lorsqu'un indice d'acide de 60 mg KOH/g est atteint. La masse moléculaire moyenne en nombre du polymère résultant, déterminée par GPC (étalon polystyrène), est de 1875. Exemple de synthèse 2 A une solution refroidie à 5 C d'anhydride maléique (19,6 g) dans l'acétone (30 ml), on ajoute lentement 15 g d'isopropanolamine. Après avoir agité le mélange pendant 2h à température ambiante, on évapore l'acétone. On ajoute alors 100 ml de toluène, 78,4 g d'anhydride maléique et 0,7 g de chlorure de zinc. On porte au reflux pendant 3h puis on évapore le toluène. A 60 g du mélange obtenu, on ajoute 32,2 g de propylène glycol, 15 ppm de naphténate de cuivre et 200 ppm d'hydroquinone. On chauffe à 180-200"C en éliminant l'eau de condensation, la fin de la réaction étant conduite sous pression réduite. La réaction est arrêtée lorsqu'un indice d'acide de 49 mg KOH/g est atteint. La masse moyenne en nombre du polymère résultant, déterminée par GPC (étalon polystyrène) est de 1249. Exemple de synthèse 3 A une solution refroidie à 5'C d'anhydride maléique (49 g) dans l'acétone (75 ml), on ajoute lentement 37,5 g d'isopropanolamine. Après avoir agité le mélange pendant 2h à température ambiante, on évapore l'acétone. On ajoute alors 250 ml de toluène, 196 g d'anhydride maléique et 8,2 g d'acétate de sodium. On porte au reflux pendant 4h puis on évapore le toluène. A 70 g du mélange obtenu, on ajoute 32,3 g de propylène glycol, 15 ppm de naphténate de cuivre et 200 ppm d'hydroquinone. On chauffe à 180-200C en éliminant l'eau de condensation, la fin de la réaction étant conduite sous pression réduite. La réaction est arrêtée lorsqu'un indice d'acide de 49 mg KOH/g est atteint. La masse moyenne en nombre du polymère résultant, déterminée par GPC (étalon polystyrène) est de 1382. Exemple de synthèse 4 A une solution à 5C d'anhydride maléique (1 mole) dans 200 ml d'acétone, on additionne lentement une mole de furane, puis on agite 12 h à température ambiante. On ajoute alors de l'acétone pour solubiliser totalement le produit d'addition. A la solution refroidie à 5"C, on ajoute lentement 1 mole d'isopropanolamine. Après avoir agité le mélange pendant 2 h à température ambiante, on évapore l'acétone. On ajoute alors 600 ml de toluène et 4 moles d'anhydride maléique. On porte au reflux pendant 4 h, puis on évapore le solvant. A 30 g du mélange obtenu, on ajoute 15,2 g de propylène glycol, 200 ppm d'hydroquinone et 15 ppm de naphténate de cuivre. On chauffe dans un premier temps à 160"C, puis à 200'C en éliminant l'eau de condensation, la fin de la réaction étant réalisée sous pression réduite. La réaction est arrêtée lorsqu'un indice d'acide de 40 mg KOH/g est atteint. La masse moléculaire moyenne en nombre du polymère résultant, déterminée par GPC (étalon polystyrène), est de 1951. Exemple de synthèse 5 La synthèse est conduite de la même manière que dans l'exemple de synthèse 1 pour les deux premières étapes. A 110 g du mélange obtenu après évaporation du toluène, on ajoute 84,6 g de diéthylène glycol, 15 ppm de naphténate de cuivre et 200 ppm d'hydroquinone. On chauffe alors à 180200 C en éliminant l'eau de condensation, la fin de la réaction étant conduite sous pression réduite. La réaction est arrêtée lorsqu'un indice d'acide de 38 mg KOH/g est atteint. La masse moyenne en nombre du polymère résultant, déterminée par GPC (étalon polystyrène), est de 1362. Exemple de Synthèse 6 A une solution d'anhydride maléique (0,6 mole) dans 170 ml de toluène, on ajoute 0,3 mole d'éthanolamine. La solution est chauffée pendant 2 h à 80 C. On ajoute alors 300 ml de toluène et 0,9 mole d'anhydride maléique. On porte au reflux pendant 4 h et on évapore le solvant. On ajoute 1 mole de propylène glycol, 200 ppm d'hydroquinone et 15 ppm de naphténate de cuivre. On chauffe à 160C puis à 200 C en éliminant l'eau de condensation, la fin de la réaction étant conduite sous pression réduite. La réaction est arrêtée lorsqu'un indice d'acide de 44 mg KOH/g est atteint. La masse moléculaire moyenne en nombre du polymère résultant, déterminée par GPC (étalon polystyrène) est de 1248. Exemple de Synthèse 7 On dissout 1,4 mole d'anhydride maléique dans 300 ml de chloroforme à 60'C. On arrête le chauffage, on démarre l'addition goutte à goutte de la 2-méthyl-1,5pentaméthylène diamine (0,7 mole) et on agite pendant 3 heures à température ambiante après que l'addition soit terminée. Le solvant est alors évaporé. A 0,07 mole du produit de réaction obtenu, on ajoute 0,21 mole d'anhydride maléique, 50 ml de toluène, on porte au reflux pendant 4 h puis on évapore le solvant. A 35 g du mélange obtenu, on ajoute 15,4 g de propylène glycol, 200 ppm d'hydroquinone et 15 ppm de naphténate de cuivre. On chauffe à 160"C puis à 200 C en éliminant l'eau de condensation, la fin de la réaction étant conduite sous pression réduite. La réaction est arrêtée lorsqu'un indice d'acide de 58 mg KOH/g est atteint. La masse moyenne en nombre du polymère résultant, déterminée par GPC (étalon polystyrène) est de 1308. Exemple de synthèse 8 A une solution à 60"C de 117,1 g de valine dans 150 ml de THF, on ajoute lentement 98 g d'anhydride maléique dissous dans 50 ml de THF. Après 7h d'agitation à 60"C, on évapore le solvant. A 20,3 g du mélange obtenu, on ajoute 27,7 g d'anhydride maléique, 150 ml de toluène, on porte au reflux pendant 4h puis on évapore le solvant. A 44,0 g du mélange obtenu, on ajoute 25,6 g de propylène glycol, 15 ppm de naphténate de cuivre et 200 ppm d'hydroquinone. On chauffe à 180-200*C en éliminant l'eau de condensation, la fin de la réaction étant conduite sous pression réduite. La réaction est arrêtée lorsqu'un indice d'acide de 36 mg KOH/g est atteint. La masse moyenne en nombre du polymère résultant, déterminée par GPC (étalon polystyrène), est de 1438. Exemple de Synthèse 9 La synthèse est conduite de la même manière que dans l'Exemple de Synthèse 1 pour les deux premières étapes. A 300 g du mélange obtenu après évaporation du toluène, on ajoute 75 g de propylène glycol, 104,7 g de diéthylène glycol, 200 ppm d'hydroquinone et 15 ppm de naphténate de cuivre. On chauffe alors à 180C puis à 200 C en éliminant l'eau de condensation, la fin de la réaction étant conduite sous pression réduite. La réaction est arrêtée lorsqu'un indice d'acide de 45 mg KOH/g est atteint. La masse moléculaire moyenne en nombre du polymère résultant, déterminée par GPC (étalon polystyrène) est de 2689. Exemple de Synthèse 10 A une solution refroidie à 5 C d'anhydride maléique (0,26 mole) dans l'acétone (50 ml), on ajoute lentement 0,26 mole d'isopropanolamine. Après avoir agité le mélange pendant 2 h à température ambiante, on évapore l'acétone. On ajoute 150 ml de toluène et 1,04 mole d'anhydride succinique. On porte au reflux pendant 4 h puis on évapore le toluène. On ajoute 0,82 mole de propylène glycol, 200 ppm d'hydroquinone et 15 ppm de naphténate de cuivre. On chauffe à 160 C puis à 200 C en éliminant l'eau de condensation, la fin de la réaction était conduite sous pression réduite. La réaction est arrêtée lorsqu'un indice d'acide de 60 mg KOH/g est atteint. La masse moléculaire moyenne en nombre du polymère résultant, déterminée par GPC (étalon polystyrène) est de 1166. Exemple de Synthèse 11 A une solution refroidie à 5"C d'anhydride maléique (0,5 mole) dans 100 ml d'acétone, on additionne lentement 0,5 mole d'isopropanolamine. Après avoir agité le mélange pendant 2 heures à température ambiante, on évapore l'acétone. On ajoute alors 300 ml d'éthanol, on porte au reflux pendant 4 heures et on évapore l'éthanol. A 66 g du produit obtenu on ajoute 15,7 g d'anhydride maléique, 12,8 g de propylène glycol, 15 ppm de naphténate de cuivre et 200 ppm d'hydroquinone. On chauffe à 180-200 C en éliminant l'eau de condensation, la fin de la réaction étant conduite sous pression réduite. La réaction est arrêtée lorsqu'un indice d'acide de 40 mg KOH/g est atteint. La masse moyenne en nombre du polymère résultant, déterminée par GPC (étalon polystyrène) est de 1451. Exemple de synthèse 12 A 18,4 g d'anhydride maléique à 65 C, on ajoute lentement 2,82 g d'isopropanolamine puis on porte à 100"C pendant 2h. On ajoute alors 11 g de propylène glycol, 15 ppm de naphténate de cuivre et 200 ppm d'hydroquinone et on chauffe à 180-200"C en éliminant l'eau de condensation, la fin de la réaction étant conduite sous pression réduite. La réaction est arrêtée lorsqu'un indice d'acide de 48 mg KOH/g est atteint. La masse moyenne en nombre du polymère résultant, déterminée par GPC (étalon polystyrène), est de 1857. Exemple de synthèse 13 A 36,75 g d'anhydride de maléique à 65 C, on ajoute lentement 5,63 g d'isopropanolamine. On porte le mélange à 80'C pendant lh, à 100in pendant 1h et à 120"C pendant 2h. On ajoute alors 20,8 g de propylène glycol, 15 ppm de naphténate de cuivre et 200 ppm d'hydroquinone et on chauffe à 180-200eC en éliminant l'eau de condensation, la fin de la réaction étant conduite sous pression réduite. La réaction est arrêtée lorsqu'un indice d'acide de 58 mg KOH/g est atteint. La masse moyenne en nombre du polymère résultant, déterminée par GPC (étalon polystyrène), est de 1313. Exemple de synthèse 14 A 24,5 g d'anhydride maléique à 6S C, on ajoute 15 ppm de naphténate de cuivre, 200 ppm d'hydroquinone puis lentement 3,75 g d'isopropanolamine. On porte à 80"C pendant 30 mn, à lO0C pendant 1h puis à 120"C pendant lh. On ajoute alors 30,7 g de 2-butyl-2-éthyl-1,3-propanediol et on chauffe à 180-200iC en éliminant l'eau de condensation, la fin de la réaction étant conduite sous pression réduite. La réaction est arrêtée lorsqu'un indice d'acide de 38 mg KOH/g est atteint. La masse moyenne en nombre du polymère résultant, déterminée par GPC (étalon polystyrène), est de 1555. Exemple de Synthèse 15 A un mélange à 60'C d'anhydride maléique (24,5 g) et de propylène glycol (14,6 g) contenant 15 ppm de naphténate de cuivre et 200 ppm d'hydroquinone, on ajoute 3,75 g d'isopropanolamine. On chauffe alors à 160 puis 200 C en éliminant l'eau de condensation, la fin de la réaction étant conduite sous pression réduite. La réaction est arrêtée pour un indice d'acide de 45 mg KOH/g. La masse moyenne en nombre du polymère résultant, déterminée par GPC (étalon polystyrène) est de 1319. Exemple de synthèse 16 A 98 g d'anhydride maléique à 60"C, on ajoute lentement 15 g d'isopropanolamine. On porte à 80"C pendant 30 mn, à 100C pendant 30 mn puis à 120oC pendant lh. A 111 g du mélange obtenu on ajoute 108,3 g de propylèneglycol, 15 ppm de naphténate de cuivre et 200 ppm d'hydroquinone. On chauffe à 180-200iC en éliminant l'eau de condensation, la fin de la réaction étant conduite sous pression réduite. La réaction est arrêtée lorsqu'un indice d'acide de 24 mg KOH/g est atteint. A 30 g du mélange obtenu, on ajoute 3,5 g de triméthylhexaméthylène diisocyanate et on chauffe pendant 2 h à 70"C. La réaction est arrêtée lorsqu'un indice d'hydroxyle de 160 mg KOH/g est atteint. La masse moyenne en nombre du polymère résultant, déterminée par GPC (étalon polystyrène), est de 1534. Exemple de Synthèse 17 A une solution refroidie à 5 C d'anhydride maléique (1 mole) dans l'acétone (200 ml), on ajoute lentement 1 mole d'isopropanol amine. Après avoir agité le mélange pendant 2 h à température ambiante, on évapore l'acétone. On ajoute alors 600 ml de toluène et 4 moles d'anhydride maléique. On porte au reflux pendant 4 h puis on évapore le toluène. A 25 g du mélange obtenu, on ajoute 40,2 g de polyoxypropylène diamine, 20 mi de xylène, 300 ppm d'hydroquinone et on chauffe à 180xi en éliminant l'eau de condensation, la fin de la réaction étant conduite sous pression réduite. La réaction est arrêtée pour un indice d'acide de 69 mg KOH/g. La masse moyenne en nombre du polymère résultant, déterminée par GPC (étalon polystyrène) est de 1063. Dans tous les exemples de synthèse 1 à 17, la RMN 13C a permis de mettre en évidence la présence de groupements maléimide. Dans tous les exemples d'application qui suivent, sauf indication contraire, les formulations sont appliquées sur verre à l'aide d'une barre "K hand coater" de manière à obtenir un film d'une épaisseur de 12 clam. Lorsque le durcissement est effectué par la lumière ultraviolette, la lampe utilisée sauf indication contraire est une lampe F450 (H-bulb) de puissance 120 W/cm commercialisée par la Société FUSION. La dureté est mesurée après 24 h à température ambiante. Exemple d'application 1 A 67,05 g du polymère obtenu à l'Exemple de synthèse 1, on ajoute 32,95 g de butanedioldivinyléther (BDVE). Un film présentant une dureté crayon de H est obtenu après 1 passage sous la lampe à 54 m/mn. 4 passages à 35 m/mn conduisent à une dureté de 3H. Exemple d'application 2 A 58,8 g du polymère obtenu à l'Exemple de synthèse 1, on ajoute 41,2 g de triéthylène glycoldivinyléther (Rapicuree DVE-3, ISP). Un film présentant une dureté crayon de 4H est obtenu après 4 passages sous la lampe à 35 m/mn. Exemple d'application 3 A 60,3 g du polymère obtenu à l'Exemple de synthèse 1, on ajoute 29,7 g de BDVE et 10 g de triméthylolpropanetriacrylate (SR351). Un film présentant une dureté crayon de 3H est obtenu après 2 passages sous la lampe à 35 m/mn. Exemple d'application 4 A 67,05 g du polymère obtenu à l'Exemple de synthèse 4, on ajoute 32,95 g de BDVE. Un film présentant une dureté crayon de 3H est obtenu après 2 passages sous la lampe à 35 m/mn. 4 passages à 35 m/mn conduisent à une dureté de 5H. Exemple d'application 5 A 67,3 g du polymère obtenu à l'Exemple de synthèse 6, on ajoute 32,7 g de BDVE. Un film présentant une dureté crayon de 2H est obtenu après 2 passages sous la lampe à 100 m/mn. 2 passages à 54 m/mn conduisent à une dureté de 3H. Exemple d'application 6 A 62,1 g du polymère obtenu à l'Exemple de synthèse 6, on ajoute 32,9 g de BDVE et 20 g de N-phényl maléimide. Un film présentant une dureté crayon de 3H est obtenu après 1 passage sous la lampe à 35 m/mn. Exemple d'application 7 A 68,1 g du polymère obtenu à l'Exemple de synthèse 7, on ajoute 31,9 g de BDVE. Un film présentant une dureté crayon > 7H est obtenu après 2 passages sous la lampe à 54 m/mn. Exemple d'application 8 A 69 g du polymère obtenu à l'Exemple de synthèse 9, on ajoute 31 g de BDVE. Un film présentant une dureté crayon de 3H est obtenu après 1 passage sous la lampe à 35 m/mn. Exemple d'application 9 A 61 g du polymère obtenu à l'Exemple de synthèse 9, on ajoute 39 g de DVE-3. Un film présentant une dureté crayon de HB est obtenu après 4 passages sous la lampe à 35 m/mn. Exemple d'atplication 10 A 59,7 g du polymère obtenu à l'Exemple de synthèse 17, on ajoute 15,3 g de BDVE et 25 g de triméthylolpropane triacrylate (SR 351). Un film présentant une dureté crayon de 5B est obtenu après 7 passages sous la lampe à 10 m/mn. Exemple d'application 11 A 69,5 g du polymère obtenu à l'Exemple de synthèse 15, on ajoute 30,5 g de BDVE. Un film présentant une dureté crayon de H est obtenu après 1 passage sous la lampe à 54 m/mn. Exemple d'application 12 A 67,3 g du polymère obtenu à l'Exemple de synthèse 11, on ajoute 32,7 g de BDVE. Un film présentant une dureté crayon de 3H est obtenu après 2 passages sous la lampe à 54 m/mn. Exemple d'application 13 A 75,8 g du polymère obtenu à l'Exemple de synthèse 17, on ajoute 24,2 g de BDVE. Un film présentant une dureté crayon de 4H est obtenu après 4 passages sous la lampe à 54 m/mn. Exemple d'application 14 A 67 g du polymère obtenu à l'Exemple de synthèse 1, on ajoute 33 g de BDVE, 0,5 g de Darocures 1173 et 0,5 g d'IrgacureO 186. Un film présentant une dureté crayon de 4H est obtenu après 1 passage sous la lampe à 54 m/mn. Exemple d'application 15 A 67,3 g du polymère obtenu à l'Exemple de synthèse 6, on ajoute 32,7 g de BDVE et 0,1 g de Darocures 1173. Un film présentant une dureté crayon de 4H est obtenu après 2 passages sous la lampe à 54 m/mn. Exemple d'application 16 A 67,3 g du polymère obtenu à l'Exemple de synthèse 6, on ajoute 32,7 g de BDVE et 1,0 g de Darocures 1173. Un film présentant une dureté crayon de 3H est obtenu après 1 passage sous la lampe à 100 m/mn. Exemple d'application 17 A 70 g du polymère obtenu à l'Exemple de synthèse 6, on ajoute 30 g d'hexanediol diacrylate (SR238) et 0,5 g de Darocures 1173. Un film présentant une dureté crayon de HB est obtenu après 3 passages sous la lampe à 54 m/mn. Exemple d'application 18 A 69 g du polymère obtenu à l'Exemple de synthèse 9, on ajoute 31 g de BDVE, 0,5 g de Darocuret' 1173 et 0,5 g d'Irgacuree 184 (Ciba-Geigy). Un film présentant une dureté crayon de 4H est obtenu après 2 passages sous la lampe à 100 m/mn. Exemple d'application 19 A 69 g du polymère obtenu à l'Exemple de synthèse 9, on ajoute 31 g de BDVE et 1 g de Darocures 1173 (Ciba Geigy). Un film présentant une dureté crayon de H est obtenu après 2 passages sous la lampe à 100 m/mn. Exemple d'application 20 A 66,2 g du polymère obtenu à l'Exemple de synthèse 9, on ajoute 29,8 g de BDVE, 1 g de Darocures 1173, 4 g de benzophénone et 1 g d'amine acrylée (CN 386). Un film présentant une dureté crayon de 2H est obtenu après 2 passages sous la lampe à 100 m/mn. Exemple d'application 21 A 59,7 g du polymère obtenu à l'Exemple de synthèse 17, on ajoute 15,3 g de BDVE, 25 g de triméthylolpropane triacrylate (SR 351) et 2 g de Darocureo 1173. Un film présentant une dureté crayon de 2B est obtenu après 1 passage sous la lampe à 10 m/mn. Exemple d'application 22 A 37,3 g du polymère obtenu à l'exemple de synthèse 1, on ajoute 53,2 g de triéthylèneglycol divinyl éther et 9,5 g de pigment jaune diarylide 13. La formulation est appliquée à l'aide d'une barre "K handcoater" sous la forme d'un film de 6 ssm d'épaisseur et la réticulation est effectuée à l'aide d'une lampe moyenne Hg/Xe de puissance 80 watts/cm. Un film sec parfaitement réticulé est obtenu après 4 passages sous la lampe à 30 m/mn. Exemple d'application 23 Un résultat identique à l'exemple 22 est obtenu en utilisant comme pigment le bleu de phtalocyanine (forme P). Exemples d'application comparatifs Les cinq exemples comparatifs ci-après ont été réalisés avec une résine polyester insaturée obtenue par estérification à 200 C sous pression atmosphérique puis sous pression réduite (200 mbars) d'un mélange contenant 24,5 g d'anhydride maléique, 20,9 g de propylèneglycol, 15 ppm de naphténate de cuivre et 200 ppm d'hydroquinone. La résine obtenue présente un indice d'acide de 45 mg KOH/g et une masse moyenne en nombre déterminée par GPC (étalon polystyrène) de 1913. Exemple comparatif 1 A 69 g de la résine polyester obtenue ci-dessus, on ajoute 31 g de BDVE. Un film présentant une dureté crayon de 4H est obtenu après 9 passages sous la lampe à 54 m/mn. Exemple comparatif 2 A 58,1 g de la résine polyester obtenue ci-dessus, on ajoute 31,5 g de BDVE et 10,4 g de N-phénylmaléimide. Un film présentant une dureté crayon de H est obtenu après 10 passages sous la lampe à 100 m/mn. 6 passages à 54 m/mn conduisent à une dureté de H. Exemple comparatif 3 A 56,5 g de la résine polyester obtenue ci-dessus, on ajoute 30,6 g de BDVE et 12,9 g de N-cyclohexylmaléimide. Un film présentant une dureté crayon de 3H est obtenu après 6 passages sous la lampe à 100 m/mn. Exemple comparatif 4 A 69 g de la résine polyester obtenue ci-dessus, on ajoute 31 g de BDVE et 0,1 g de Darocuree 1173. Un film présentant une dureté crayon de 3H est obtenu après 4 passages sous la lampe à 54 m/mn. Exemple comparatif 5 A 58,1 g de la résine polyester obtenue ci-dessus, on ajoute 31,5 g de BDVE, 10,4 g de N-phénylmaléimide et 1 g de Darocuree 1173. Un film présentant une dureté crayon de 3H est obtenu après 5 passages sous la lampe à 35 m/mn. Les deux exemples comparatifs ci-après ont été réalisés avec une résine polyester insaturée obtenue par estérification à 200il sous pression atmosphérique puis sous pression réduite (200 mbars) d'un mélange contenant 50 g d'anhydride maléique, 21,3 g de propylèneglycol, 29,7 g de diéthylèneglycol, 15 ppm de naphténate de cuivre et 200 ppm d'hydroquinone. La résine obtenue présente un indice d'acide de 49 mg KOH/g et une masse moyenne en nombre déterminée par GPC (étalon polystyrène), de 1070. Exemple Comparatif 6 A 71,7 g de la résine obtenue ci-dessus, on ajoute 28,3 g de BDVE. Après 8 passages sous la lampe à 35 m/mn, on obtient un film collant qui présente une dureté crayon Exemple Comparatif 7 A 64,1 g de la résine obtenue ci-dessus, on ajoute 35,9 g de DVE-3. Après 11 passages sous la lampe à 35 m/mn, on obtient un film collant qui présente une dureté crayon REVENDICATIONS 1 - Composition polymérisable par la lumière ultraviolette ou visible, comprenant au moins un composé (A) contenant des doubles liaisons oléfiniques appauvries en électrons et au moins un composé (B) contenant des doubles liaisons oléfiniques enrichies en électrons, caractérisée par le fait que le ou les composés (A) sont choisis parmi les polymères fonctionnalisés par des groupements maléimide, consistant en les produits de réaction d'au moins un anhydride maléique de formule (I) dans laquelle R1 et R2 représentent chacun indépendamment H, alkyle en C1-C12 ou halogène, d'au moins un composé (II) comportant au moins une fonction -NH2 et au moins une autre fonction choisie parmi -OH, -NH2, -NH-, -COOH et -COOR3, R3 représentant un reste alkyle en C1-C5, et d'au moins un composé (III) choisi parmi les polyols, les époxy mono- ou polyfonctionnels, les polyisocyanates et les polyamines le composé (II) ayant d'abord réagi avec l'anhydride maléique (I) pour ouvrir les cycles anhydride maléique, entre autres pour former des fonctions acide maléamique par ouverture de ces cycles anhydride maléique par la fonction amine primaire du composé (II), lesdites fonctions acide maléamique ayant été ensuite au moins partiellement refermées par chauffage en cycles maléimide les maléimides ainsi formés ayant réagi avec le ou les composés (III) et/ou avec (IV) au moins un polyacide et/ou un anhydride cyclique, ajouté au milieu réactionnel après ouverture de (I) par (II), et la chaîne dudit polymère ayant été formée par des réactions de polycondensation et/ou de polyaddition ayant mis en jeu le ou les composés (III) et le ou les composés (IV) ajoutés, et/ou dans le cas où il serait resté de l'anhydride maléique (I) en excès après ouverture de (I) par (II), ledit excès d'anhydride maléique (I), et les produits non cyclisés précités étant également entrés dans la composition de la chaîne ; les composés (III) mis en jeu étant par ailleurs choisis parmi e dans le cas où ils sont susceptibles de réagir avec un anhydride (IV) et/ou avec l'excès d'anhydride (I) - au moins un polyol et/ou au moins un époxy mono ou polyfonctionnel et/ou au moins une polyamine, et, le cas échéant, au moins un polyisocyanate dans le cas où ils sont susceptibles de réagir avec un diacide (IV) - au moins un polyol et/ou au moins un époxy mono ou polyfonctionnel et/ou au moins une polyamine et, le cas échéant, au moins un polyisocyanate ou - au moins un polyisocyanate ; et dans le cas où le composé (II) comporte une fonction -COOR3 - au moins un polyol. 2 - Composition selon la revendication 1, caractérisée par le fait que l'anhydride de formule (I) est 1' anhydride maléique. 3 - Composition selon l'une des revendications 1 et 2, caractérisée par le fait que le composé (II) est choisi parmi les composés des formules H2N-A-OH, H2N-A-COOH, H2N-A-COOR3 et H2N-A-NH2, dans lesquelles A représente un reste alkylène, linéaire, ramifié ou cyclique, ou un reste arylène, ces restes pouvant être interrompus par des atomes d'oxygène ou de soufre, ou par des groupements -NR4-, R4 représentant hydrogène ou alkyle. 4 - Composition selon l'une des revendications 1 à 3, caractérisée par le fait que le composé (II) est choisi parmi aminoalcools, tels que l'éthanolamine, la propanolamine, 1' isopropanolamine, le 2-(2-aminoéthoxy)-éthanol, la N-(2-aminoéthyl)éthanolamine ; - les aminoacides, tels que la valine, l'acide p-amino benzoïque, l'alanine, l'acide 2-aminohexanoique, l'acide 6-aminohexanoïque, l'acide 7-aminoheptanoïque, l'acide 2-aminoisobutyrique - les esters méthyliques ou éthyliques des aminoacides ci-dessus - les diamines, telles que l'éthylènediamine, la 2 méthyl - 1,5 -pentaméthylènediamine, 1 'hexaméthylène- diamine, la 2,2,4- et/ou 2,4,4-triméthylhexaméthylène diamine, la dodécaméthylènediamine, la 5-méthyl nonaméthylènediamine, la décaméthylènediamine, l'isophoronediamine, le bis (4 -aminocyclohexyl) méthane, le bis(3-méthyl-4-aminocyclohexyl)méthane, le bis (3- méthyl-4-amino-5-éthylcyclohexyl)méthane, le 1,2-bis (4- aminocyclohexyl) éthane, le 2,2'-bis(4-amino cyclohexyl)propane, le 2,2'-bis(3-méthyl-4-amino cyclohexyl) propane, la 4, 7-dioxadécane-l, 10 -diamine, la 4,9-dioxadodécane-1,12-diamine, la 4,7,10-trioxa tridécane-1,13-diamine ; et - les di- ou triamines polyoxyéthylénées et/ou polyoxypropylénées ainsi que les composés trifonctionnels tels que la L-sérine, l'acide 3-hydroxy 4-amino benzoïque et l'acide 3-amino 4hydroxy benzoïque et d'autres triamines telles que la N-(2aminoéthyl)-l, 2-éthanediamine et la N- (3-aminopropyl) -1,3- propanediamine. 5 - Composition selon l'une des revendications 1 à 4, caractérisée par le fait que les polyols (III) sont choisis parmi le propylène glycol, le dipropylène glycol, le diéthylène glycol, l'éthylène glycol, le 1,3-butanediol, le 1,4-butanediol, le néopentyl glycol, le triéthylène glycol, le tripropylène glycol, le butylène glycol, le glycérol, le triméthylol propane, le 1,6-hexanediol, le 1,4-cyclohexane diol, le 1,4-cyclohexanediméthanol, le 2-méthyl-1,3-propane diol, le 2-butyl-2-éthyl-1,3-propane diol, le 1,2bis(hydroxyéthyl)cyclohexane, la 4'-(2-hydroxyéthoxy)-2,2diméthyl-2-hydroxyacétophénone, le 2,2-diméthyl-3- hydroxypropyl - 2,2 -diméthyl - 3 -hydroxy propionate et le dibromonéopentylglycol. 6 - Composition selon l'une des revendications 1 à 5, caractérisé par le fait que les composés époxy (III) sont choisis parmi l'épichlorhydrine, le 7oxabicyclo[4.1.0]-heptane, le 3,4-époxycyclohexylméthyl 3,4époxycyclohexane carboxylate, le diglycidyl éther de bisphénol A, le 1,2-époxydécane, le 3,3,3-trichloropropylène oxyde et l'allyl glycidyl éther. 7 - Composition selon l'une des revendications 1 à 6, caractérisé par le fait que les polyisocyanates (III) sont choisis parmi le 4,4'-diphénylméthane diisocyanate, le triméthylhexaméthylène diisocyanate, le toluène diisocyanate, 1' isophoronediisocyanate, le tétraméthylène diisocyanate, le pentaméthylène diisocyanate, le 4,4'dicyclohexylméthane diisocyanate, le 2,2, 4-triméthyl- hexaméthylène-1,6-diisocyanate, le triphénylméthane-4,4',4"- triisocyanate, le polyméthylène polyphénylisocyanate, le m-phénylène diisocyanate, le p-phénylène diisocyanate, le 1,5-naphtalène diisocyanate, le naphtalène-1,4-diisocyanate, le diphénylène-4,4'-diisocyanate, le 3,3'-bi-tolylène-4,4'diisocyanate, le 1,4-cyclohexylène diméthylène diisocyanate, le xylylène-1,4-diisocyanate, le xylylene-1,3-diisocyanate, le cyclohexyl-1,4-diisocyanate et le 3,3'-diméthyldiphénylméthane-4,4'-diisocyanate. 8 - Composition selon l'une des revendications 1 à 7, caractérisée par le fait que les polyamines (III) sont choisies parmi les diamines, telles que l'éthylène diamine, la 2-méthyl-1,5-pentaméthylène diamine, la triméthylhexane1, 6-diamine, l'hexaméthylènediamine, la 2,2,4- et/ou 2,4,4-triméthylhexaméthylènediamine, la dodécaméthylènediamine, la triméthylhexaméthylènediamine, la 5méthylnonaméthy1ène-diamine, la décaméthylènediamine, 1' isophoronediamine, le bis (4-aminocyclohexyl) méthane, le bis(3-méthyl-4-aminocyclo-hexyl)méthane, le bis(3-méthyl-4amino-5-éthylcyclohexyl) -méthane, le 1,2-bis (4aminocyclohexyl ) éthane, le 2,2' -bis (4- aminocyclohexyl)propane et le 2,2'-bis(3-méthyl-4aminocyclohexyl) propane. 9 - Composition selon l'une des revendications 1 à 8, caractérisée par le fait que les diacides (IV) sont choisis parmi les acides maléique, fumarique, chîoromaléique, citraconique, métaconique, itaconique, tétraconique, orthophtalique, isophtalique, téréphtalique, succinique, méthylsuccinique, adipique, sébacique, tétrabromophtalique, tétrachlorophtalique, glutarique et pimélique. 10 - Composition selon l'une des revendications 1 à 9, caractérisée par le fait que l'anhydride cyclique (IV) est choisi parmi l'anhydride maléique, l'anhydride succinique, l'anhydride phtalique, l'anhydride trimellitique, l'anhydride tétrahydrophtalique, l'anhydride hexahydrophtalique, les anhydrides chlorés tels que 1' anhydride chlorendique, 1' anhydride tétrachlorophtalique et 1' anhydride tétrabromophtalique, l'anhydride méthyltétrahydrophtalique, l'anhydride nadique, 1' anhydride méthyl nadique, l'anhydride itaconique, l'anhydride citraconique et l'anhydride glutarique 11 - Composition selon l'une des revendications 1 à 10, caractérisée par le fait que les polymères (A) ont une masse moléculaire moyenne en nombre (Mn) comprise entre 350 et 5000, notamment entre 500 et 3000. 12 - Composition selon l'une des revendications 1 à 11, caractérisée par le fait que les polymères (A) comportent 0,02 à 5 fonctions maléimide, notamment 0,2 à 2 fonctions maléimide, par kg de polymère (masse). 13 - Composition selon l'une des revendications 1 à 12, caractérisée par le fait qu'elle comprend en outre au moins un composé (A') choisi parmi les maléimides N-substitués par un radical alkyle, arylaîkyle, aryle ou alkylaryle, ayant notamment de 1 à 12 atomes de carbone. 14 - Composition selon l'une des revendications 1 à 13, caractérisée par le fait que le ou les composés (B) sont choisis parmi - les composés de la formule (V) dans laquelle - R5, R6 et R7 représentent chacun indépendamment hydrogène ou un groupe aliphatique, de préférence un groupe alkyle en C1-C121 tel que méthyle, éthyle et propyle ; et - R8 représente un reste aliphatique ou un reste aromatique - les composés représentés par la formule (VI) dans laquelle - R9 R10 et R11 représentent chacun indépen damment hydrogène ou un groupe aliphatique, de préférence un groupe alkyle en C1-C121 tel que méthyle, éthyle et propyle ; et - R12 est un reste n-valent d'un polyol organique ; - n est un entier de 2 à 6 la N-vinyl pyrrolidone, le N-vinyl imidazole, la 2-vinyl pyridine, le N-vinylcarbazole, le N-vinyl caprolactame, le para-méthoxystyrène, l'isoeugénol, le 4-propénylanisole, le 4-vinylbutoxy carbonate de monobutyle, le 4-propényl butoxycarbonate de monobutyle, la N-vinyl-formamide et ses dérivés. 15 - Composition selon l'une des revendications 1 à 14, caractérisée par le fait que le rapport du nombre de doubles liaisons du ou des composés riches en électrons (B) sur le nombre de doubles liaisons du ou des composés appauvris en électrons (A) et le cas échéant (A') est compris entre 1:5 et 5:1. 16 - Composition selon l'une des revendications 1 à 15, caractérisée par le fait qu'elle ne comporte pas de photoinitiateur ni de photosensibilisateur. 17 - Composition selon l'une des revendications 1 à 16, caractérisée par le fait qu'elle comprend en outre au moins l'un parmi un diluant réactif monomère ou oligomère, un solvant ou diluant non réactif, et un additif usuel tel qu'un pigment. 18 - Procédé de revêtement comprenant l'application sur un substrat d'un film d'une composition polymérisable par la lumière ultraviolette ou visible telle que définie à l'une des revendications 1 à 17 et le durcissement de ladite composition jusqu'à un état non poisseux par exposition dudit film à la lumière ultraviolette ou visible. 19 - Substrat revêtu par un film durci obtenu par durcissement d'une composition polymérisable par la lumière ultraviolette ou visible, telle que définie à l'une des revendications 1 à 17.